Brevet FR2895485A1 — publié le 20070629

-1- La présente invention concerne un élément femelle d'un joint fileté tubulaire apte à subir une expansion diamétrale dans le domaine des déformations plastiques muni d'un moyen de protection externe et une méthode d'appréciation de l'efficacité du dit moyen de protection. Un tel joint fileté ou connexion tubulaire peut être obtenu par l'assemblage des extrémités filetées de deux tubes de grande longueur ou d'un tube de grande longueur et d'un manchon pour constituer notamment des colonnes de tubes de cuvelage ou de production pour des puits d'hydrocarbures ou pour des puits similaires, par exemple en géothermie. La mise en place de telles colonnes de tubes engendre souvent des chocs et des rayures sur la périphérie extérieure des tubes qui peuvent être occasionnés par exemple, par le frottement des tubes sur les parois du puits quand il n'est pas cuvelé ou sur des aspérités créées lors de l'ouverture de fenêtres dans la paroi du cuvelage pour réaliser des jonctions multilatérales (puits déviés). Lorsqu'une expansion diamétrale des tubes dans le domaine des déformations plastiques est réalisée ensuite in situ, par exemple, pour augmenter le taux de récupération d'un puits ancien en descendant une colonne de faible encombrement et en expandant ensuite son diamètre ou encore pour colmater les trous éventuels d'un tube percé par la corrosion ou par le frottement des tiges de forage, les rayures telles que décrites précédemment peuvent s'ouvrir, notamment dans les parties de faible épaisseur du joint fileté tubulaire, et provoquer, ainsi, la rupture de la paroi du tube à cet endroit. Le brevet FR 2 811 056 décrit un joint fileté tubulaire apte à subir une expansion diamétrale. Un tel joint ne divulgue aucune caractéristique de protection de la surface périphérique extérieure des tubes susceptibles d'entrer directement en contact avec un corps choquant ou rayant extérieur au tube. La demande internationale WO 03/059549 décrit une méthode d'expansion radiale dans le domaine plastique d'un joint fileté tubulaire qui divulgue l'utilisation d'une manchette tubulaire enfilée avant vissage sur l'extrémité libre de l'élément femelle et couplée après vissage aux éléments filetés mâle et femelle permettant : -2- de protéger les surfaces périphériques extérieures opposées au filetage lors de la manutention et de l'insertion de la colonne de tubes dans le puits en évitant la détérioration desdites surfaces qui pourrait entraîner des concentrations de contraintes et conduire à une rupture catastrophique de la connexion lors d'une expansion plastique ultérieure, d'avoir, après l'expansion radiale dans le domaine plastique, une étanchéité métal-métal aux fluides entre des parties de la surface périphérique intérieure de la dite manchette et les surfaces périphériques opposées au filetage des éléments filetés mâle et femelle. Un des inconvénients de cette méthode est que la manchette doit être disposée sur chantier ce qui engendre une perte de temps et de productivité lors de la mise en place de la colonne. On connaît également, par la demande internationale WO 2004/003416, un joint fileté tubulaire pour expansion dans le domaine plastique comprenant un premier élément mâle et un second élément femelle mutuellement assemblé par vissage dont l'un au moins des premier et second éléments comporte une lèvre non filetée qui s'étend entre le filetage et l'extrémité libre de l'un au moins desdits éléments et qui présente une surface d'étanchéité propre à être en contact étanche avec la surface en regard de l'autre élément après expansion. Un tel joint comporte une manchette tubulaire enfilée avant vissage sur le second élément femelle sur chantier et positionnée de telle sorte qu'elle s'étend axialement essentiellement en regard de la dite surface d'étanchéité. Une telle manchette vise à améliorer les performances des surfaces d'étanchéité disposées sur les éléments filetés du joint mais réalise aussi intrinsèquement une protection externe des éléments mâle et femelle et notamment de leurs extrémités minces. Cette manchette peut être réalisée sans déborder de l'élément femelle et être couplée seulement à cet élément, notamment par collage. La présente invention a pour but de proposer un autre moyen de protection externe d'un élément femelle permettant d'assurer non seulement la non propagation d'amorces de rupture telles que des rayures ou des chocs dans l'élément femelle mais aussi le maintien intégral du dit moyen de protection, avant, pendant ou après expansion en évitant sa chute en tout ou partie au fond du puits par exemple.35 -3- L'invention concerne un élément femelle d'un joint fileté tubulaire apte à subir une expansion diamétrale dans le domaine des déformations plastiques disposé à une extrémité d'un composant tubulaire. Le composant tubulaire peut notamment être un tube de plusieurs mètres de longueur ou un manchon relativement court (100 à 500 mm) de jonction de deux tubes de plusieurs mètres de longueur. Selon une caractéristique principale, l'élément femelle comprend sur sa périphérie extérieure : - un moyen d'absorption d'énergie de rayure d'un corps rayant susceptible d'être en contact extérieurement avec l'élément femelle, - un moyen de maintien du dit moyen d'absorption d'énergie de rayure destiné à empêcher la libération de débris du dit moyen d'absorption d'énergie de rayure lors d'une expansion du joint fileté tubulaire. Par la suite, le dit moyen d'absorption d'énergie de rayure est appelé moyen d'absorption. 20 Selon une réalisation avantageuse les dits moyens d'absorption et de maintien sont disposés sensiblement à partir de l'extrémité libre de l'élément femelle. Avantageusement, les dits moyens d'absorption et de maintien s'étendent axialement au moins sur la longueur de l'élément femelle. Avantageusement encore, les dits moyens d'absorption et de maintien sont continus sur toute la circonférence de l'élément femelle. Selon un mode de réalisation, le dit moyen d'absorption est une couche déposée sur 30 la surface de l'élément femelle. De préférence, la dite couche déposée est obtenue selon un procédé de dépôt par voie sèche. 35 Avantageusement, le dit moyen d'absorption est en métal ou alliage métallique choisi parmi les métaux et alliages ductiles. 15 25 -4- Dans une réalisation avantageuse, le dit moyen de maintien est un revêtement réalisé sur le dit moyen d'absorption. Préférentiellement, le dit moyen de maintien déborde axialement du dit moyen 5 d'absorption de manière à recouvrir l'élément femelle sur au moins une partie de celui-ci. Le dit moyen de maintien comprend avantageusement un matériau synthétique plastique, choisi de préférence parmi les élastomères. Préférentiellement, l'épaisseur totale de l'ensemble moyen d'absorption et moyen de maintien est comprise entre 0,5 et 5 mm. L'adhérence entre le dit moyen d'absorption et le dit moyen de maintien et/ou la 15 périphérie extérieure de l'élément femelle est avantageusement améliorée par l'application d'une peinture d'adhérisation sur le dit moyen d'absorption et/ou la partie de la dite périphérie extérieure de l'élément femelle en contact avec le dit moyen de maintien. 20 On a également recherché une méthode d'appréciation de l'efficacité d'un moyen d'absorption disposé sur un élément femelle d'un joint fileté tubulaire en cherchant à reproduire les conditions typiques de rayure sur puits de manière reproductible. La méthode d'appréciation de l'efficacité du dit moyen d'absorption consiste, selon 25 l'invention, à disposer sur un dispositif d'essai de rayure une virole de longueur donnée d'un composant tubulaire munie extérieurement d'un moyen d'absorption. Ce dispositif d'essai de rayure comprend : - un outil de réalisation de rayures apte à entrer extérieurement en 30 contact avec la dite virole, -un moyen d'application d'une force radiale donnée sur le dit outil, force dirigée normalement à la dite virole et vers la dite virole ou d'une force radiale donnée sur la dite virole, force dans ce cas dirigée normalement au dit outil et vers le dit outil, 10 -5- un moyen de déplacement relatif de translation de la dite virole par rapport au dit outil parallèlement à l'axe de la dite virole, On exerce ensuite un régime de force donné entre le dit outil et la dite virole durant un temps donné pendant que la dite virole est soumise à un déplacement axial relatif par rapport au dit outil avec un régime de vitesse de déplacement relatif donné durant le dit temps donné. A l'issu de l'essai de rayure, on détermine la présence ou non d'une rayure sur la dite 10 virole sous le dit moyen d'absorption. Avantageusement, le dit régime de vitesse de déplacement relatif et/ou la dite force sont constants pendant une fraction substantielle de la durée de l'essai. 15 Afin de déterminer quantitativement la capacité d'absorption d'énergie de rayure du moyen d'absorption, on mesure préférentiellement la profondeur maximale de la rayure en effectuant un relevé du profil transversal de la rayure. Pour apprécier l'efficacité globale d'une protection externe d'un élément femelle d'un 20 joint fileté expansible, la dite virole peut être munie extérieurement d'un moyen de maintien du dit moyen d'absorption et être soumise après l'essai de rayure à une expansion diamétrale d'un pourcentage donné dans le domaine des déformations plastiques. 25 On constate alors la fissuration ou non de la virole et la présence ou non de débris et/ou morceaux des dits moyens d'absorption et/ou de maintien. L'invention concerne également un dispositif d'essai permettant la mise en oeuvre de la méthode d'appréciation de l'efficacité du dit moyen d'absorption définie ci-dessus. Le dispositif d'essai selon l'invention comprend : un chariot sur lequel la dite virole est montée, un outil de réalisation de rayure disposé sensiblement normalement à la dite virole, un moyen de déplacement du dit chariot parallèlement à l'axe de la dite virole, 30 35 -6- un moyen d'application d'une force radiale donnée sur le dit outil normalement à la dite virole et vers la dite virole, un moyen de contrôle du déplacement axial du dit moyen de déplacement, un moyen de contrôle de la force radiale donnée du dit moyen d'application de force. Avantageusement, le dit outil de réalisation de rayure est de forme globalement conique avec un angle d'attaque de 45 . On entend par angle d'attaque, le demi angle au sommet de la zone d'attaque de la dite virole. Pour réaliser le dit outil, on choisira de préférence un matériau dont la dureté est 15 supérieure ou égale à 60 HRC. D'autres caractéristiques et avantages de l'invention apparaîtront à l'examen de la description détaillée ci-après, et des dessins annexés, sur lesquels : 20 • La figure 1 représente un joint fileté tubulaire apte à être expansé muni d'un moyen de protection externe selon l'invention. • La figure 2 représente un mode de réalisation selon l'invention d'un élément femelle d'un joint fileté tubulaire du type de la figure 1. • La figure 3 représente un dispositif d'essai de rayure selon l'invention. 25 • Les figures 4a et 4b représentent différentes formes d'outils de réalisation de rayure. La figure 4b est une forme préférentielle de l'invention. • La figure 5 présente une courbe d'étalonnage force/profondeur de rayures avec l'outil présenté figure 4b. • La figure 6 est une représentation schématique de l'essai de rayure selon 30 l'invention. • La figure 7 représente un dispositif d'essai d'expansion selon l'invention. La description détaillée ci-dessous et les dessins s'y référant ne sont que des exemples de modes de réalisation de la présente invention et ne limitent pas la 35 portée de celle-ci à ces exemples. 10 -7- La figure 1 représente un joint fileté tubulaire tel que celui décrit dans la demande internationale WO 2003/00:3416 à l'état vissé en butée avant toute opération d'opération d'expansion diamétrale. II comprend un élément mâle 1 disposé en extrémité d'un premier élément tubulaire 1' et un élément femelle 2 disposé en extrémité d'un second élément tubulaire 2'. L'élément femelle 2 est muni d'un moyen d'absorption 10 et d'un moyen de maintien 11 du dit moyen d'absorption 10. L'élément mâle 1 comprend un filetage mâle conique 3 et se prolonge vers son extrémité libre par une partie non filetée constituée par une gorge 4 et par une lèvre 5 et se termine par une surface annulaire d'extrémité libre mâle 6. 15 L'élément femelle 2 comprend un filetage femelle 7 homologue du filetage mâle conique 3 et une partie non filetée formant un logement 8 pour correspondre et coopérer avec la lèvre 5 de l'élément mâle 1 et la surface annulaire d'extrémité libre mâle 6, cette dernière étant en butée axiale contre une surface d'épaulement 30 du logement 8. 20 Comme expliqué dans la demande internationale WO 2003/003416, lors de l'expansion diamétrale dans le domaine plastique, l'encastrement de la surface annulaire d'extrémité mâle 6 par la surface correspondante 30 du logement 8 de l'élément femelle 2 permet de maintenir radialement la surface annulaire d'extrémité 25 mâle 6 et on obtient un serrage radial étanche entre une partie de la surface périphérique extérieure de la lèvre 5 et une partie de la surface périphérique intérieure 31 du logement 8 de l'élément femelle 2. L'élément femelle 2 se prolonge au delà du filetage par une lèvre 5' dont une partie 30 de la surface périphérique interne 32 est serrée radialement contre une partie d'une surface périphérique extérieure correspondante située à la base de l'élément mâle 1 après vissage et/ou après expansion. En variantes non représentées, il est possible par exemple d'avoir d'autres formes de 35 surfaces d'extrémité, une butée centrale ou en extrémité femelle plutôt qu'en extrémité mâle, aucune ou une seule surface d'étanchéité sur chaque élément ou10 -8- des types de filetages différents (cylindriques à un ou plusieurs étages, coniques à plusieurs étages...). Des moyens d'absorption 10 et de maintien 11 sont disposés sur l'élément femelle 2 en usine ce qui présente l'avantage d'être réalisé dans un environnement propre et de faire gagner du temps sur chantier en évitant le montage des dits moyens d'absorption 10 et de maintien 11 lors de la mise en place de la colonne. Un autre avantage de la disposition des dits moyens d'absorption 10 et de maintien 11 en usine est la protection externe du dit élément femelle 2 avant vissage dont la périphérie extérieure peut être exposée à des chocs lors de la manutention des tubes et/ou de leur transport. La figure 2 représente uniquement l'élément femelle 2 muni des moyens 15 d'absorption 10 et de maintien 11 disposés selon un mode particulier de réalisation de l'invention. Ce mode particulier de l'invention illustré figure 2 a pour principe la superposition du moyen d'absorption 10 et du moyen de maintien 11 du dit moyen d'absorption 10. Les moyens d'absorption 10 et de maintien 11 sont disposés sensiblement à partir de l'extrémité libre 9 de l'élément femelle et couvrent toute la circonférence de l'élément femelle 2. 25 Avantageusement, les moyens d'absorption 10 et de maintien 11 s'étendent axialement un peu au delà de la longueur de l'élément femelle 2. On veut dire par là que la longueur axiale des moyens d'absorption 10 et de maintien 11 est légèrement supérieure à la longueur de tube perdue lors du vissage L (make 30 up loss). La longueur L est par exemple de 50 à 200 mm selon le diamètre extérieur du second élément tubulaire 2' si celui-ci est compris entre 50 mm à 340 mm. Le moyen d'absorption 10 permet d'éviter la propagation de fissures dans I 'élément femelle 2 lors de l'expansion et le moyen de maintien 11 du moyen d'absorption 10 35 est apte à rester en place lors de l'expansion sans s'écailler ni laisser échapper de débris. 20 -9- Le diamètre de l'élément femelle 2 pouvant par exemple être expansé de 5 à 25%, les propriétés anti-rayure du moyen d'absorption 10 ne sont pas exigées lors de l'expansion ni par la suite en service dans le puits. Ainsi, le moyen d'absorption 10 peut se fissurer pendant ou après expansion, ou se dégrader sur un plan plus général. L'épaisseur totale E des moyens d'absorption 10 et de maintien 11 est donc choisie de manière à être ni trop faible pour éviter que les rayures ne traversent le moyen d'absorption 10, ni trop forte pour éviter une perte d'adhérence du moyen de maintien 11 sur l'élément femelle 2, un encombrement diamétral excessif et un effort supplémentaire d'expansion excessif par rapport à celui sur tube (un surcroît d'effort inférieur ou égal à environ 10% est souhaitable). L'épaisseur totale E des moyens d'absorption 10 et de maintien 11 est de préférence 15 comprise entre 0,5 et 5 mm et par exemple égale à 2, 5 mm. Ceci présente un avantage par rapport à la manchette tubulaire décrite dans la demande internationale WO 2003/059549 qui présente un encombrement plus important et qui nécessite un effort supplémentaire lors de l'expansion. Le moyen d'absorption 10 est une couche déposée sur la surface de l'élément femelle 2. Cette couche peut être déposée par un procédé par voie sèche comme par exemple la projection thermique. 25 Le principe de la projection thermique est d'injecter le matériau du revêtement désiré dans une source chaude (flamme, plasma ou arc électrique) sous forme pulvérulente ou sous forme de fil. Le matériau est alors fondu sous forme de fines gouttelettes qui sont alors projetées sous l'effet du débit de gaz de la source chaude pour aller s'écraser à grande vitesse sur le substrat à revêtir. Celles-ci se refroidissent 30 extrêmement rapidement en cédant leurs calories au substrat ou aux couches précédemment déposées. L'accrochage avec le substrat est alors très intime. Avantageusement, ladite couche est déposée par plasma ou par HVOF (High Velocity Oxy-fuel Flame), ce dernier procédé conduisant à des revêtements plus 35 denses et plus cohésifs. 20 -10- Pour favoriser l'adhésion de la dite couche, une préparation de surface mécanique de l'élément femelle 2 est réalisée, telle qu'un sablage ou un usinage, complétée avantageusement par une sous-couche d'accrochage comme de type Ni-Al. Le moyen d'absorption 10 peut notamment être en métal ou alliage métallique choisi parmi les métaux et alliages ductiles, comme par exemple le cuivre pur de type Al, les alliages de cuivre comme Cu-Al (85%-15% en poids), les alliages de zinc comme Zn-Al (80%-20% en poids), les alliages de nickel comme Ni-Al (95%-5% en poids) ou les alliages Fe-Mn-C (ou aciers au manganèse) à structure austénitique. Ces métaux ou alliages ductiles se distinguent des matériaux non ductiles métalliques ou non métalliques tel que par exemple le chrome dur, le molybdène, les carbures métalliques, les céramiques. Dans l'exemple considéré, la dite couche peut être un acier au manganèse ou un alliage de Zn-Al (85%-15% en poids) et son épaisseur El est par exemple de 2 mm, ce qui est suffisant pour empêcher la formation de rayures traversant la dite couche comme on le verra ci-après dans les essais réalisés. Le moyen de maintien 11 du moyen d'absorption 10 est un revêtement réalisé sur le moyen d'absorption 10 et peut être obtenu, par exemple, par la réalisation de bandes appliquées manuellement sur le moyen d'absorption 10, tenues temporairement en place par une enveloppe de contention et si nécessaire passées en autoclave (selon le matériau choisi ; voir ci-après). Dans le but de garantir la tenue à l'expansion sans émission de débris du moyen d'absorption 10, le moyen de maintien 11 déborde axialement du moyen d'absorption 10 de manière à recouvrir au moins une partie de la périphérie extérieure de l'élément femelle 2 afin de fixer la position des morceaux du moyen d'absorption 10 éventuellement cassés après expansion dans le domaine plastique. Dans une variante de l'invention non représentée, le moyen de maintien 11 peut noyer complètement le moyen d'absorption 10. -11- Dans le puits, les joints fileté tubulaires sont soumis non seulement à des températures qui peuvent varier de 20 à 180 C, mais aussi à la présence de graisses, ciments, boues, pétrole brut ou gaz et/ou encore à des environnements acide avec des risques de corrosion induite et à des contraintes mécaniques de traction-compression, de pression interne, de flexion, de torsion qui peuvent agir seules ou en combinaison entre elles. Lors du stockage et/ou du transport des tubes, ces derniers peuvent être de plus soumis à des températures pouvant aller de + 40 C à - 50 C. Le choix du matériau du moyen de maintien 11 se fait donc avantageusement parmi les matériaux qui allient une tenue adéquate dans le domaine de températures considéré, une bonne résistance chimique, une forte capacité de déformation et une excellente adhérence au métal. Préférentiellement, le moyen de maintien 11 est en matériau synthétique plastique. Il est préférable que le matériau synthétique plastique présente un allongement à rupture supérieur ou égal à 30% et préférentiellement à 40% lors d'un essai de traction réalisé selon la norme NFT 46002 afin de conserver son intégrité après expansion. Très préférentiellement, le matériau synthétique plastique sera choisi pour présenter un allongement à rupture supérieur ou égal à 50%. Dans l'exemple considéré, le matériau synthétique plastique est un élastomère, par exemple du néoprène XHNBR et son épaisseur E2 est par exemple de 0,5 mm En variante, on pourra utiliser des matériaux synthétiques plastiques faisant partie de la famille des thermoplastiques comme les polypropylènes, les polyuréthanes, ou les polyurées. 30 Avantageusement, on choisira un matériau thermoplastique dont le point de fusion ou de ramollissement est supérieur ou égal à 150 C et très avantageusement supérieur ou égal à 180 C. On pourra aussi envisager un renforcement du matériau synthétique plastique par des particules ou des fibres de matériau dur comme par exemple des fibres de verre 35 ou de la poudre de silice.25 -12- Il est souhaitable que le matériau synthétique plastique possède une adhérence minimum à l'élément femelle 2 et au moyen d'absorption 10 de 15 N/mm à 23 C selon la norme NF A 49-710. Afin d'améliorer l'adhérence entre le moyen d'absorption 10 et le moyen de maintien 11 et/ou la périphérie extérieure de l'élément femelle 2 en contact avec le moyen de maintien 11, on applique une peinture d'adhérisation sur le moyen d'absorption 10 et/ou la périphérie extérieure de l'élément femelle 2 en contact avec le moyen de maintien 10. La dite peinture d'adhérisation est par exemple une peinture solvantée à base de produits commercialisés par la société KALKER sous les dénominations W189 ou W190. L'invention concerne également une méthode d'appréciation de l'efficacité du moyen d'absorption 10 qui met en oeuvre un essai particulier de rayure complété si nécessaire par un essai d'expansion. L'essai de rayure selon l'invention est mis en oeuvre à l'aide d'un dispositif particulier 20 d'essai de rayure. Un exemple de dispositif d'essai de rayure, permettant de reproduire une rayure sur un élément tubulaire telle que celles occasionnées dans les puits, est illustré sur la figure 3. Une longueur donnée d'un second élément tubulaire 2' de dimensions 25 correspondant à l'élément femelle 2 (même diamètre extérieur et même épaisseur) appelée virole 12 revêtue extérieurement si nécessaire du moyen d'absorption 10 est positionnée sur un chariot 13 roulant sur des glissières 14 fixées sur le bâti 15 du dispositif et accouplé à la tige mobile d'un vérin de déplacement horizontal 16 parallèle à l'axe de la dite virole 12. Au dessus de la virole 12 se trouve un outil de 30 réalisation de rayure 17 disposé sensiblement normalement à la virole 12 dans un porte-outil 18 relié à la tige mobile d'un vérin de déplacement vertical 19 permettant d'appliquer une force radiale FR sur l'outil de réalisation de rayure 17 durant un temps donné pendant le déplacement de la virole 12 à la vitesse axiale de l'essai. 35 La force radiale FR appliquée sur l'outil de réalisation de rayure 17 est dirigée normalement à la virole 12 et vers la virole 12. -13- En variante non représentée, le vérin de déplacement vertical 19 peut être relié à la virole 12 de manière à appliquer la force radiale FR sur la virole 12 vers l'outil de réalisation de rayure 17 et le vérin de déplacement horizontal 16 peut déplacer l'outil de réalisation de rayure 17 en translation le long de l'axe de la virole 12. L'outil de réalisation de rayure 17 est disposé sensiblement normalement à la virole 12 et présente une zone d'attaque ZA qui est celle par laquelle l'outil de réalisation de rayure 17 pénètre dans la virole 12 et une zone de sortie ZS opposée à la zone d'attaque ZA. La figure 4a présente plusieurs formes géométriques possibles de l'outil de réalisation de rayure 17. Préférentiellement, on choisit une forme globalement conique avec un angle 15 d'attaque de 45 telle que schématisée sur la figure 4b et un matériau dont la dureté est supérieure ou égale à 60 HRC (acier rapide ou carbure). La profondeur maximale de rayure PR peut être mesurée après l'essai de rayure à l'aide d'une palpation micro géométrique de surface en travers de la rayure à l'aide 20 d'un profilomètre. Ce relevé peut être effectué en divers points le long de la rayure afin de déterminer très précisément la profondeur maximale PR de la rayure. Afin de reproduire les conditions de rayure dans un puits, on détermine une profondeur maximale de rayure PR sur la virole 12 non revêtue du moyen 25 d'absorption 10 à l'aide du dit dispositif d'essai. On obtient une courbe d'étalonnage donnant la profondeur maximale de rayure PR en fonction de la force radiale FR appliquée sur la virole 12 non revêtue. Cette détermination peut se faire par exemple à une vitesse de déplacement de la virole 12 de 400 mm/sec avec l'outil de réalisation 17 de forme globalement conique présentée sur la figure 4b. 30 La figure 5 montre une telle courbe d'étalonnage permettant de corréler la force radiale FR à une profondeur maximale de rayure PR obtenue sur une virole 12 sans moyen d'absorption 10. 10 -14- On en déduit la force radiale adéquate FRA à appliquer sur la virole 12 munie extérieurement du moyen d'absorption 10 pour obtenir une rayure dans des conditions équivalentes à celles de la virole 12 non revêtue avec la vitesse axiale de l'essai donnée. La méthode d'appréciation de l'efficacité du moyen d'absorption 10 selon l'invention consiste donc en la réalisation d'un essai de rayure sur le dispositif d'essai tel que décrit précédemment, avec application de la force radiale adéquate FRA sur la virole 12 munie extérieurement du moyen d'absorption 10. 10 La force radiale adéquate FRA est par exemple de 80 DaN pour obtenir dans la virole 12 en acier peu allié de limite d'élasticité supérieure à 550 MPa et non munie du dit moyen d'absorption 10 une rayure de profondeur maximale PR de 600 pm à la dite vitesse axiale de l'essai de 400 mm/sec, ce qui représente des conditions 15 extrêmement sévères de rayure comparées à celles généralement rencontrées sur puits. On peut bien sûr choisir des conditions de rayure moins sévères qui sontliées aux conditions effectivement rencontrées dans le puits. La figure 6 représente la variation de l'application de la force radiale adéquate FRA au cours du déplacement axial relatif de la virole 12 munie extérieurement du moyen d'absorption 10. Pendant une fraction substantielle de l'essai de rayure d'au moins 50% (par exemple 90%) la force radiale adéquate FRA est constante. La figure 6 représente également la variation de la vitesse axiale de l'essai VA au cours du déplacement axial relatif de la virole 12 munie extérieurement du moyen d'absorption. Pendant une fraction substantielle (au moins 50%) de l'essai de rayure, par exemple 90%, la vitesse axiale de l'essai VA est constante. A l'issu de l'essai de rayure tel que décrit selon l'invention, on détermine la profondeur maximale de la rayure PR obtenue sur la virole 12 munie extérieurement du moyen d'absorption 10 pour apprécier le caractère traversant ou non de la dite rayure sous le moyen d'absorption 10. 20 25 30 35 -15- Le tableau 1 ci-après rassemble les résultats de l'essai de rayure du moyen d'absorption 10, selon l'invention, pour différents matériaux testés et appliqués en une couche d'épaisseur 2,5 mm. Moyen Type de Profondeur Rayure d'absorption moyen d'absorption de rayure (mm) traversante Zn-Al (85%-15% en poids) métal 1,9 non Cu-Al (90%-10% en poids) métal 1,1 non Ni-Al (95%-5% en poids) métal 2,5 oui (polyuréthanne) Eurokote 4820 thermodurcissable > 2,5 oui (époxy) K8161 élastomère > 2,5 oui (XHNBR) Référence acier peu allié 0,6 - (virole 12 non revêtue) Tableau 1 Résultats des essais de rayure pour différents matériaux du moyen d'absorption 10 testés avec une force radiale adéquate FRp, de 80 DaN et une vitesse axiale de 400 mm/sec. On constate que les matériaux synthétiques plastiques ne conviennent pas (rayure traversante) et qu'une épaisseur de la dite couche de 2 mm suffit pour les autres matériaux pour absorber l'énergie de rayure. 15 L'essai de rayure selon l'invention est avantageusement complété par un essai d'expansion qui renseigne sur l'adéquation de la protection externe aux contraintes d'une expansion (décollement, fissurations, débris...) et aussi sur l'effort supplémentaire à apporter pour expanser un joint fileté tubulaire dont l'élément femelle est protégé extérieurement. 10 20 -16- La figure 7 décrit l'essai d'expansion réalisé pour déterminer l'efficacité du moyen de protection 22 externe appliqué sur la virole 12 selon l'invention. Cet essai consiste à faire passer un cône d'expansion 21 avantageusement muni d'un capteur d'effort 20 dans la virole 12 revêtue extérieurement du moyen de protection 22 de manière à élargir le diamètre intérieur de la virole 12 selon une déformation plastique donnée. Le cône d'expansion 21 est fixé par exemple sur le coulisseau d'une presse verticale d'une capacité de 150 tonnes où le capteur d'effort 20 est disposé à la base du cône d'expansion 21 de manière à mesurer l'effort supplémentaire nécessaire à l'expansion de la virole 12 munie de son moyen de protection 22 externe par rapport à l'expansion de la virole 12 non protégée. Les essais d'expansion sont par exemple réalisés à un taux de 15% avec un cône d'expansion 21 d'une longueur de 200 mm et d'un demi-angle au sommet de 10 . Le taux d'expansion est mesuré par la variation relative du diamètre intérieur de la virole 12. On peut adapter le taux d'expansion à celui sur puits (généralement entre 5 et 25%). Le tableau 2 rassemble les résultats de l'essai d'expansion pour différents matériaux de protection testés appliqués en une couche d'épaisseur de 2,5 mm. L'expansion, dans l'exemple considéré, provoque le décollement de toutes les couches métalliques testées avec émission de débris dans le cas des couches Cu-Al (90%-10% en poids) et Ni-Al (95%-5% en poids). Les couches métalliques Zn-Al (85%-15% en poids) et acier manganèse ne présentent pas de débris après l'essai d'expansion. Seule la couche en élastomère XHNBR (K8161) reste parfaitement adhérente à la virole 12 et sans émission de débris. L'effort mesuré est similaire à celui d'une virole 12 non revêtue. Les différents matériaux des moyens de protection testés sur la virole 12 selon la méthode décrite ci-dessus sont aptes à ne pas générer lors de l'expansion de la virole 12 munie desdits moyens de protection d'effort supplémentaire par rapport à l'expansion de la virole 12 non revêtue mais ils ne répondent pas simultanément aux critères recherchés d'anti-rayure et d'adhérence. Aux vues des résultats des tableaux -17- 1 et 2, il apparaît nécessaire de combiner un moyen de maintien 11 qui permette à un moyen d'absorption 10 d'éviter la propagation de fissures dans la virole 12 durant l'expansion. Matériau Type de Aspect Effort moyen de après expansion Mesuré protection (kDaN) Zn-Al (85%-15% en poids) métal décollement, sans débris 80-85 Cu-Al (90%-10% en poids) métal décollement, avec débris 80-85 Ni-Al (95%-5% en poids) métal décollement, avec débris 80-85 Acier Manganèse métal décollement, sans débris 80-85 K8161 élastomère sans décollement, 80-85 (XHNBR) sans débris Référence - 80-85 (virole 12 non revêtue) Acier peu allié Tableau 2 Résultats des essais d'expansion pour différents matériaux du moyen de protection externe testés avec un taux d'expansion de 15%. 10 On a choisi par exemple de tester à l'aide du dispositif d'essai d'expansion, décrit ci-dessus, une virole 12 préalablement rayée à l'aide du dispositif de rayure exposé ci-avant et munie extérieurement d'une couche de Zn-Al (85%-15% en poids) d'épaisseur 2 mm comme moyen d'absorption 10 et d'un revêtement en élastomère XHNBR (K8161) d'épaisseur 0,5 mm au-dessus de la couche de Zn-Al et débordant 15 axialement de celle-ci sur la virole comme moyen de maintien 11. Après expansion et sans effort d'expansion supplémentaire par rapport à une virole nue, la virole ne présente par ailleurs pas de fissure et l'ensemble du revêtement dans l'exemple considéré reste en place sans aucune émission de débris. 20 REVENDICATIONS 1 ) Elément femelle (2). d'un joint fileté tubulaire apte à subir une expansion diamétrale dans le domaine des déformations plastiques, disposé à une extrémité d'un composant tubulaire (2'), caractérisé en ce qu'il comprend sur sa périphérie extérieure un moyen d'absorption d'énergie de rayure (10) d'un corps rayant susceptible d'être en contact extérieurement avec l'élément femelle (2) et un moyen de maintien (11) du dit moyen d'absorption d'énergie de rayure (10) destiné à empêcher la libération de débris du dit moyen d'absorption d'énergie de rayure(10) lors d'une expansion du joint fileté tubulaire. 2 ) Elément femelle selon la revendication 1, caractérisé en ce que les dits moyens d'absorption d'énergie de rayure (10) et de maintien (11) sont disposés sensiblement à partir de l'extrémité libre de l'élément femelle (9). 3 ) Elément femelle selon la revendication 1 ou 2, caractérisé en ce que le dit 15 moyen d'absorption d'énergie de rayure (10) et le dit moyen de maintien (11) s'étendent axialement au moins sur la longueur de l'élément femelle (2). 4 ) Elément femelle selon l'une des revendications précédentes, caractérisé en ce que les dits moyens d'absorption d'énergie de rayure (10) et de maintien (11) sont 20 continus sur toute la circonférence de l'élément femelle (2). 5 ) Elément femelle selon l'une des revendications précédentes, caractérisé en ce que le dit moyen d'absorption d'énergie de rayure (10) est une couche déposée sur la surface de l'élément femelle (2). 6 ) Elément femelle selon la revendication 5, caractérisé en ce que la dite couche déposée est obtenue selon un procédé de dépôt par voie sèche. 7 ) Elément femelle selon l'une des revendications précédentes, caractérisé en 30 ce que le dit moyen d'absorption d'énergie de rayure (10) est en métal ou alliage métallique choisi parmi les métaux et alliages ductiles. 25-19- 8 ) Elément femelle selon l'une des revendications précédentes, caractérisé en ce que le dit moyen de maintien (11) est un revêtement réalisé au moins sur le dit moyen d'absorption d'énergie de rayure (10). 9 ) Elément femelle selon la revendication 8, caractérisé en ce que le dit moyen de maintien (11) déborde axialement du dit moyen d'absorption d'énergie de rayure (10) de manière à recouvrir l'élément femelle (2) sur au moins une partie de celui-ci. 10 ) Elément femelle selon l'une des revendications précédentes, caractérisé en 10 ce que le dit moyen de maintien (11) noie le dit moyen d'absorption d'énergie de rayure (10). 11 ) Elément femelle selon l'une des revendications précédentes, caractérisé en ce que le dit moyen de maintien (11) comprend un matériau synthétique plastique. 15 12 ) Elément femelle selon la revendication 11, caractérisé en ce que le dit moyen de maintien (11) est en matériau synthétique plastique. 13 ) Elément femelle selon la revendication 11, caractérisé en ce que le dit 20 matériau synthétique plastique est renforcé par des particules ou des fibres de matériau dur. 14 ) Elément femelle selon l'une des revendications 11 à 13, caractérisé en ce que le dit matériau synthétique ne présente pas de point de fusion ou de ramollissement 25 inférieur ou égal à 150 C. 15 ) Elément femelle selon l'une des revendications 11 à 14, caractérisé en ce que le dit matériau synthétique présente un allongement à rupture supérieur à 30% lors d'un essai de traction. 16 ) Elément femelle selon l'une des revendications 11 à 15, caractérisé en ce que le dit matériau synthétique est choisi parmi les élastomères. 17 ) Elément femelle selon l'une des revendications précédentes, caractérisé en 35 ce que l'épaisseur totale E de l'ensemble moyen d'absorption d'énergie de rayure (10) et moyen de maintien (11) est comprise entre 0,5 et 5 mm. 30-20- 18 ) Elément femelle selon l'une des revendications précédentes, caractérisé en ce que l'adhérence entre le dit moyen d'absorption d'énergie de rayure (10) et le dit moyen de maintien (11) et/ou la périphérie extérieure de l'élément femelle (2) est améliorée par l'application d'une peinture d'adhérisation sur le dit moyen d'absorption d'énergie de rayure (10) et/ou la partie de la dite périphérie extérieure de l'élément femelle (2) en contact avec le dit moyen de maintien (11). 19 ) Elément femelle selon l'une des revendications précédentes, caractérisé en ce qu'il comprend outre un filetage intérieur (7) au moins une portion non filetée comprenant une surface d'étanchéité (31, 32) apte à coopérer avec une surface correspondante d'un élément mâle conjugué (1). 20 ) Elément femelle selon la revendication 19, caractérisé en ce que la dite surface d'étanchéité est disposée (32) sur une lèvre (5') en extrémité libre (9) de l'élément femelle (2) ou est disposée (31) sensiblement à l'extrémité opposée à ladite extrémité libre (9) de l'élément femelle (2). 21 ) Méthode d'appréciation de l'efficacité d'un moyen d'absorption d'énergie de rayure (10) contre les rayures d'un élément femelle (2) d'un joint fileté tubulaire selon l'une des revendications 1 à 20 caractérisée en ce que la méthode comprend les étapes suivantes : a) approvisionnement d'une virole (12) de longueur donnée d'un composant tubulaire de dimensions correspondantes au dit élément femelle, la dite virole (12) étant munie extérieurement du dit moyen d'absorption d'énergie de rayure (10) et d'un moyen de maintien (11) du dit moyen d'absorption d'énergie de rayure (10) ; b) disposition de la dite virole (12) sur un dispositif d'essai comprenant i) un outil de réalisation de rayures (17) apte à entrer extérieurement en contact avec la dite virole (12), ii) un moyen d'application d'une force radiale (FR) donnée sur le dit outil de réalisation de rayure (17), force dirigée normalement à la dite virole (12) et vers la dite virole (12) ou d'une force radiale (FR) donnée sur la dite virole (12), force dans ce cas dirigée normalement au dit outil de réalisation de rayure (17) et vers le dit outil de réalisation de rayure (17) et iii) un moyen de déplacement relatif de translation de la dite virole (12) par rapport au dit outil de réalisation de rayure (17) parallèlement à l'axe de la dite virole (12) ;-21 c) déplacement radial relatif du dit outil de réalisation de rayure(17) par rapport à la dite virole (12) de manière à exercer un régime de force donné entre le dit outil de réalisation de rayure (17) et la dite virole (12) durant un temps donné pendant le déplacement axial relatif de la dite virole (12) par rapport au dit outil de réalisation de rayure (17) avec un régime de vitesse de déplacement relatif donné durant le dit temps donné ; d) détermination de la présence ou non d'une rayure sur la dite virole (12) sous le dit moyen d'absorption d'énergie de rayure (10). 22 ) Méthode d'appréciation selon la revendication 21, caractérisée en ce que la vitesse du dit régime de vitesse de déplacement relatif est constante pendant une fraction substantielle de la durée de l'essai. 23 ) Méthode d'appréciation selon la revendication 21 ou 22, caractérisée en ce 15 que la dite force radiale (FR) est constante pendant une fraction substantielle de la durée de l'essai. 24 ) Méthode d'appréciation selon l'une des revendications 21 à 23, caractérisée en ce que l'on mesure la profondeur maximale de la rayure (PR) en effectuant un 20 relevé du profil transversal de la rayure. 25 ) Méthode d'appréciation selon l'une des revendications 21 à 24, caractérisée en ce que, suite à l'étape d), l'on soumet la dite virole (12) à une expansion diamétrale d'un pourcentage donné dans le domaine des déformations plastiques et 25 en ce que l'on constate la fissuration ou non de la virole (12) et la présence ou non de débris et/ou morceaux des dits moyens d'absorption d'énergie de rayure (10) et de maintien (11). 26 ) Dispositif d'essai pour la mise en oeuvre de la méthode d'appréciation selon 30 l'une des revendications 21 à 25, caractérisé en ce qu'il comprend : a) un chariot (13) sur lequel la dite virole (12) est montée ; b) un outil de réalisation de rayure (17) positionné sensiblement normalement à la dite virole (12) ; c) un moyen de déplacement du dit chariot (13) parallèlement à l'axe de la dite virole 35 (12) ;-22- d) un moyen d'application d'une force radiale (FR) donnée sur le dit outil de réalisation de rayure (17) normalement à la dite virole (12) et vers la dite virole (12) ; e) un moyen de contrôle du déplacement axial du dit moyen de déplacement ; et ; f) un moyen de contrôle de la force radiale (FR) exercée par le dit moyen d'application de force sur la dite virole (12). 27 ) Dispositif d'essai selon la revendication 26, caractérisé en ce le dit outil de réalisation de rayure (17) est de forme globalement conique. 28 ) Dispositif d'essai selon l'une des revendications 26 à 27, caractérisé en ce le dit outil de réalisation de rayure (17) comporte une zone d'attaque (ZA) dont le demi-angle au sommet est de 45 . 29 ) Dispositif d'essai selon l'une des revendications 26 à 28, caractérisé en ce 15 que le dit outil de réalisation de rayure (17) a une dureté supérieure ou égale 60 HRC.